СПОСОБ ПОВЫШЕНИЯ СТЕПЕНИ ВОССТАНОВЛЕНИЯ ПРИ ВЫПЛАВКЕ ФЕРРОСПЛАВА

1. Способ повышения степени восстановления металлических компонентов в хромитовом концентрате при выплавке ферросплава, подходящего для изготовления нержавеющей стали, отличающийся тем, что хромитовый концентрат подают совместно с никельсодержащим сырьевым материалом, так что посредством подаваемого количества никельсодержащего сырьевого материала достигают требуемой степени восстановления металлических компонентов ферросплава.
2. Способ по п.1, отличающийся тем, что никельсодержащий сырьевой материал подают в количестве 5-25 масс.%, предпочтительно 10-20 масс.% от общего количества материала, подаваемого в плавильную печь.
3. Способ по п.1 или 2, отличающийся тем, что во время плавки восстанавливается по меньшей мере 2,6% хрома, содержащегося в хромитовом концентрате.
4. Способ по п.1, отличающийся тем, что во время плавки восстанавливается по меньшей мере 37,4% железа, содержащегося в хромитовом концентрате.
5. Способ по п.1, отличающийся тем, что по меньшей мере одну часть никельсодержащего сырьевого материала подают в составе гранул, получаемых из хромитового концентрата.
6. Способ по п.1, отличающийся тем, что по меньшей мере одну часть никельсодержащего сырьевого материала предварительно обрабатывают отдельно от гранул хромового концентрата перед подачей в плавильную печь.
7. Способ по п.1, отличающийся тем, что в плавильную печь подают в качестве никельсодержащего сырьевого материала, по меньшей мере частично, оксид никеля.
8. Способ по п.1, отличающийся тем, что в плавильную печь подают в качестве никельсодержащего сырьевого материала, по меньшей мере частично, никелевую руду и/или никелевый концентрат.
9. Способ по п.1, отличающийся тем, что в плавильную печь подают в качестве никельсодержащего сырьевого материала, по меньшей мере частично, никельсодержащий промежуточный продукт, получаемый выщелачиванием и/или осаждением никелевых руд и/или никелевых концентратов.
10. Способ по п.9, отличающийся тем, что в плавильную печь подают, по меньшей мере частично, никельсодержащий промежуточный продукт, получаемый выщелачиванием под давлением латеритных, или сульфидных никелевых руд, или никелевых концентратов.
11. Способ по п.9, отличающийся тем, что в плавильную печь подают, по меньшей мере частично, никельсодержащий промежуточный продукт, получаемый атмосферным выщелачиванием латеритных, или сульфидных никелевых руд, или никелевых концентратов.
12. Способ по п.9, отличающийся тем, что в плавильную печь подают, по меньшей мере частично, никельсодержащий промежуточный продукт, получаемый кучным выщелачиванием латеритных, или сульфидных никелевых руд, или никелевых концентратов.
13. Способ по п.9, отличающийся тем, что в плавильную печь подают, по меньшей мере частично, никельсодержащий осажденный продукт из никельсодержащих растворов, получаемых при экстракции растворителем.
14. Способ по п.9, отличающийся тем, что в плавильную печь подают, по меньшей мере частично, никельсодержащий осажденный продукт из никельсодержащих растворов, получаемых при реэкстракции.
15. Способ по п.9, отличающийся тем, что в плавильную печь подают, по меньшей мере частично, никельсодержащий осажденный продукт из никельсодержащих растворов, получаемых при очистке.
16. Способ по п.1, отличающийся тем, что в плавильную печь подают в качестве никельсодержащего сырьевого материала частично никелевый концентрат, частично никельсодержащий промежуточный продукт, получаемый выщелачиванием и/или осаждением никелевых руд и/или никелевых концентратов.